(57)【特許請求の範囲】
【請求項１】
オルガノアルコキシシランを含む第１単量体を重合させることにより、液滴状態の第１重合体を含む第１粒子を形成する第１粒子形成工程と、
前記第１粒子に対して、ビニルアルコキシシラン以外のビニル系単量体を含む第２単量体を乳化状態で接触させることにより、前記第１粒子に前記第２単量体を吸収させた第２粒子を形成する第２粒子形成工程と、
前記第２粒子に吸収させた前記第２単量体を重合させることにより、重合体粒子を形成する重合工程と、
ポリオルガノシロキサン被膜を前記重合体粒子に形成することで、被覆重合体粒子を得る被覆工程と、
前記被覆重合体粒子を焼成する焼成工程とを含むことを特徴とする中空無機粒子の製造方法。
【請求項２】
前記被覆工程が、
前記重合体粒子の分散液と前記ポリオルガノシロキサン被膜の原料としてのオルガノアルコキシシランとの混合液において前記オルガノアルコキシシランを塩基性触媒の存在下で加水分解及び縮合させる工程であるとともに、
前記重合体粒子の分散液は、前記重合工程において重合反応を行うことで得られた分散液であることを特徴とする請求項１に記載の中空無機粒子の製造方法。
【請求項３】
前記被覆工程が、
前記ポリオルガノシロキサン被膜の原料としてのオルガノアルコキシシランを塩基性触媒の存在下で加水分解及び縮合させることで、オルガノアルコキシシラン縮合物の液滴を生成させるとともに前記重合体粒子の外面に前記オルガノアルコキシシラン縮合物の液滴を付着させる第１段階と、前記縮合を進行させることで前記オルガノアルコキシシラン縮合物の液滴を固化させる第２段階とを含むことを特徴とする請求項１又は請求項２に記載の中空無機粒子の製造方法。
【請求項４】
前記被覆工程において、前記第１段階における前記塩基性触媒の添加量が、前記ポリオルガノシロキサン被膜の原料としてのオルガノアルコキシシランの１モルに対して０．０１５モル以下とされることを特徴とする請求項３に記載の中空無機粒子の製造方法。
【請求項５】
請求項１から請求項４のいずれか一項に記載の製造方法により得られた中空無機粒子であって、中空部に前記第１単量体に由来する無機粒子が存在してなることを特徴とする中空無機粒子。
【請求項６】
外殻により、前記中空部が閉塞されていることを特徴とする請求項５に記載の中空無機粒子。
【請求項７】
外殻の外面が、前記中空部に連通する開口を有していることを特徴とする請求項５に記載の中空無機粒子。
【発明の詳細な説明】
【技術分野】
【０００１】
本発明は、中空部に無機粒子が存在する中空無機粒子の製造方法、及び中空無機粒子に関する。
【背景技術】
【０００２】
無機粒子は、各種樹脂材料のフィラーとして広く用いられている。近年、無機粒子の中でも、光拡散用のフィラーとして用いられる中空無機粒子を合成する方法が提案されている（特許文献１参照）。特許文献１では、外殻部と外殻部に接して中心に向かって凸部を形成する内殻部とを有する中空無機粒子が開示されている。この中空無機粒子は、シリカ複合重合体粒子を焼成することで得られている。シリカ複合重合体粒子は、水性コロイダルシリカを出発原料として、重合性ビニル系モノマー由来の重合体部分を形成し、その後、ポリアルコキシシロキサンオリゴマーの重合によりポリアルコキシシロキサン部分を形成することで製造されている。
【先行技術文献】
【特許文献】
【０００３】
【特許文献１】国際公開２００７／０３７２０２号パンフレット
【発明の概要】
【発明が解決しようとする課題】
【０００４】
本発明は、中空部に無機粒子が存在する中空無機粒子を、オルガノアルコキシシランを出発原料として製造することができることを見出すことでなされたものである。本発明の目的は、中空部に無機粒子が存在する中空無機粒子の製造方法及び中空無機粒子を提供することにある。
【課題を解決するための手段】
【０００５】
上記の目的を達成するために請求項１に記載の発明は、オルガノアルコキシシランを含む第１単量体を重合させることにより、液滴状態の第１重合体を含む第１粒子を形成する第１粒子形成工程と、前記第１粒子に対して、ビニルアルコキシシラン以外のビニル系単量体を含む第２単量体を乳化状態で接触させることにより、前記第１粒子に前記第２単量体を吸収させた第２粒子を形成する第２粒子形成工程と、前記第２粒子に吸収させた前記第２単量体を重合させることにより、重合体粒子を形成する重合工程と、ポリオルガノシロキサン被膜を前記重合体粒子に形成することで、被覆重合体粒子を得る被覆工程と、前記被覆重合体粒子を焼成する焼成工程とを含むことを要旨とする。
【０００６】
この方法によれば、焼成工程により、被覆重合体粒子に含まれる有機成分が除去される。このとき、ポリオルガノシロキサン被膜から無機成分の外殻が形成される。ここで、第２単量体から生成した重合体には、ビニルアルコキシシラン以外のビニル系単量体から生成したビニル系重合体が含まれている。主としてビニル系重合体に含まれる有機成分が、除去されることで、中空部が形成される。またこのとき、中空無機粒子の内部には、第１単量体に由来する無機粒子が形成される。
【０００７】
請求項２に記載の発明は、請求項１に記載の中空無機粒子の製造方法において、前記被覆工程が、前記重合体粒子の分散液と前記ポリオルガノシロキサン被膜の原料としてのオルガノアルコキシシランとの混合液において前記オルガノアルコキシシランを塩基性触媒の存在下で加水分解及び縮合させる工程であるとともに、前記重合体粒子の分散液は、前記重合工程において重合反応を行うことで得られた分散液であることを要旨とする。
【０００８】
この方法によれば、重合体粒子を重合工程で得られた分散液として被覆工程に供することで、重合体粒子の分散性が維持されやすくなるため、得られる被覆重合体粒子の凝集が抑制されるようになる。
【０００９】
請求項３に記載の発明は、請求項１又は請求項２に記載の中空無機粒子の製造方法において、前記被覆工程が、前記ポリオルガノシロキサン被膜の原料としてのオルガノアルコキシシランを塩基性触媒の存在下で加水分解及び縮合させることで、オルガノアルコキシシラン縮合物の液滴を生成させるとともに前記重合体粒子の外面に前記オルガノアルコキシシラン縮合物の液滴を付着させる第１段階と、前記縮合を進行させることで前記オルガノアルコキシシラン縮合物の液滴を固化させる第２段階とを含むことを要旨とする。
【００１０】
この方法によれば、第１段階において、ポリオルガノシロキサンの液滴を重合体粒子に付着させることで、ポリオルガノシロキサンの固体微粒子の生成が抑制される。この状態で第２段階を実施することで、ポリオルガノシロキサンの固体微粒子の生成を抑制しながら、ポリオルガノシロキサン被膜を形成することができるようになる。
【００１１】
請求項４に記載の発明は、請求項３に記載の中空無機粒子の製造方法において、前記被覆工程において、前記第１段階における前記塩基性触媒の添加量が、前記ポリオルガノシロキサン被膜の原料としてのオルガノアルコキシシランの１モルに対して０．０１５モル以下とされることを要旨とする。
【００１２】
この方法によれば、ポリオルガノシロキサンの固体微粒子が生成されることを顕著に抑制することができるようになる。
請求項５に記載の発明は、請求項１から請求項４のいずれか一項に記載の製造方法により得られた中空無機粒子であって、中空部に、前記第１単量体に由来する無機粒子が存在してなることを要旨とする。
【００１３】
請求項６に記載の発明は、請求項５に記載の中空無機粒子において、外殻により、前記中空部が閉塞されていることを要旨とする。
請求項７に記載の発明は、請求項５に記載の中空無機粒子において、外殻の外面が、前記中空部に連通する開口を有していることを要旨とする。
【００１４】
上記の方法によれば、請求項５から請求項７に記載の中空無機粒子を得ることができるようになる。
【発明の効果】
【００１５】
本発明によれば、中空部に無機粒子が存在する中空無機粒子の製造方法及び中空無機粒子を提供することができる。
【図面の簡単な説明】
【００１６】
【図１】外殻により閉塞されている中空無機粒子を示す光学顕微鏡写真。
【図２】（ａ）及び（ｂ）は、外殻により閉塞されている中空無機粒子を示す電子顕微鏡写真。
【図３】（ａ）及び（ｂ）は、外殻により閉塞されている中空無機粒子の断面構造を示す電子顕微鏡写真。
【図４】（ａ）及び（ｂ）は、外殻により閉塞されている中空無機粒子の断面構造を示す電子顕微鏡写真。
【図５】（ａ）及び（ｂ）は、外殻に開口を有する中空無機粒子を示す電子顕微鏡写真。
【図６】（ａ）及び（ｂ）は、外殻により閉塞されている中空無機粒子であって、被覆工程（第１段階）の条件を変更した一例を示す電子顕微鏡写真。
【発明を実施するための形態】
【００１７】
以下、本発明を具体化した実施形態について詳細に説明する。
本実施形態の中空無機粒子の製造方法は、重合体粒子に、ポリオルガノシロキサン被膜を形成することで被覆重合体粒子を得る被覆工程と、その被覆重合体粒子を焼成する焼成工程とを含む。
【００１８】
重合体粒子は、液滴状態の第１重合体を含む第１粒子を形成する第１粒子形成工程と、第１粒子に第２単量体を吸収させた第２粒子を形成する第２粒子形成工程と、第２粒子に吸収させた第２単量体を重合させる重合工程とを通じて製造される。
【００１９】
第１粒子形成工程では、オルガノアルコキシシランを含む第１単量体を重合させる。オルガノアルコキシシランとしては、下記一般式（１）及び一般式（２）から選ばれる少なくとも一種が挙げられる。
【００２０】
Ｒ１ｎ−Ｓｉ−（ＯＲ２）４−ｎ  ・・・（１）
一般式（１）中、Ｒ１は非加水分解性基であって、炭素数１〜２０のアルキル基、（メタ）アクリロイルオキシ基若しくはエポキシ基を有する炭素数１〜２０のアルキル基、炭素数２〜２０のアルケニル基、炭素数６〜２０のアリール基、又は、炭素数７〜２０のアラルキル基を示し、Ｒ２は炭素数１〜６のアルキル基を示し、ｎは１又は２の整数を示し、Ｒ１が複数ある場合、各Ｒ１は互いに同一であっても異なっていてもよく、各ＯＲ２は互いに同一であっても異なっていてもよい。
【００２１】
Ｓｉ−（ＯＲ３）４  ・・・（２）
一般式（２）中、Ｒ３は炭素数１〜６のアルキル基を示し、各ＯＲ３は互いに同一であっても異なっていてもよい。
【００２２】
第１粒子形成工程では、オルガノアルコキシシランを含む第１単量体を水性溶媒に溶解した後に、塩基性触媒を加えて、水性溶媒中にてオルガノアルコキシシランを加水分解及び縮合させる。
【００２３】
水性溶媒としては、水と水混和性有機溶剤との混合溶媒、又は水が挙げられる。水混和性有機溶剤としては、例えばメタノール、エタノール、プロパノール、ブタノール等の低級アルコール類、アセトン、ジメチルケトン、メチルエチルケトン等のケトン類、ジエチルエーテル、ジプロピルエーテル等のエーテル類等が挙げられる。これら水混和性有機溶剤は、単独で水と混合してもよいし、二種以上を組み合わせて水と混合してもよい。
【００２４】
加水分解及び縮合のための塩基性触媒としては、アンモニア及びアミンの少なくとも一方が挙げられる。アミンとしては、例えばモノメチルアミン、ジメチルアミン、モノエチルアミン、ジエチルアミン、エチレンジアミン等が挙げられる。こうした塩基性触媒は、単独で用いてもよいし、二種以上を組み合わせて用いてもよい。触媒の中でも、毒性が少なく、粒子から除去することが容易であり、かつ安価であるという観点から、アンモニアが好適である。
【００２５】
塩基性触媒を用いた加水分解及び縮合の反応形態は、混合均一系反応又は二層系反応が挙げられる。混合均一系反応は、オルガノアルコキシシランを含む第１単量体及び塩基性触媒を水性溶媒に溶解した後に、その溶液を撹拌しながら、加水分解及び縮合を行う反応である。この混合均一系反応において、反応開始時のｐＨは、好ましくは９．７〜１１．７、より好ましくは９．７〜１１．２である。そして、反応開始時のｐＨよりも例えば０．７〜１．５の範囲で低下するまで、反応を進行させる。反応終了時のｐＨは、例えば９．０〜１１．０の範囲である。混合均一系反応における反応温度は、例えばオルガノアルコキシシランの種類に応じて適宜設定されるが、例えば０〜５０℃の範囲であることが好適である。
【００２６】
二層系反応においては、比重（２３℃）が１以下であるオルガノアルコキシシランが原料として用いられる。二層系反応は、オルガノアルコキシシランと、塩基性触媒を溶解した水性溶液とから形成される二層の状態を保持しながら、オルガノアルコキシシランと水性溶液との界面においてオルガノアルコキシシランを加水分解及び縮合させる。このとき、二層の状態を維持する範囲で撹拌してもよい。塩基性触媒の添加量は、特に制限はないが、下層のｐＨが例えば９．０〜１２．０の範囲になる添加量とすることが好ましい。こうした二層系反応により、上層のオルガノアルコキシシランが加水分解されて下層に移行し、同下層においてポリオルガノシロキサン微粒子が生成する。二層系反応における反応温度は、例えばオルガノアルコキシシランの種類に応じて適宜設定されるが、例えば０〜５０℃の範囲が好適である。
【００２７】
以上のように、オルガノアルコキシシランを含む第１単量体を加水分解及び縮合させることで、第１粒子の分散液が得られる。第１粒子には液滴状態のポリオルガノシロキサンが含まれている。
【００２８】
なお、第１単量体には、オルガノアルコキシシラン以外の単量体が含まれていてもよい。オルガノアルコキシシラン以外の単量体としては、例えばビニル系単量体（但し、上記ビニルアルコキシシランを除く。）が挙げられる。
【００２９】
第１単量体中におけるオルガノアルコキシシランの含有量は、第１単量体の全体のモル量に対して、好ましくは５０モル％以上であり、より好ましくは６０モル％以上であり、さらに好ましくは７０モル％以上である。第１粒子の平均粒子径は、例えば０．１〜１００μｍの範囲であることが好ましい。
【００３０】
第２粒子形成工程では、第１粒子に対して、ビニル系単量体を含む第２単量体を乳化状態で接触させる。こうした第２単量体は、水中油滴型エマルションの油滴を形成することが可能なものである。
【００３１】
ビニルアルコキシシラン以外のビニル系単量体は、重合工程で重合された後に、焼成工程により大部分が除去されることで、中空無機粒子の中空部を形成する。ビニルアルコキシシラン以外のビニル系単量体は、被覆重合体粒子を形成するに際して被膜の基材となる重合体、すなわち固体状の重合体を形成可能であれば特に限定されない。ビニルアルコキシシラン以外のビニル系単量体としては、例えば芳香族ビニル系単量体、（メタ）アクリル酸エステル系単量体、及びビニルエステル系単量体が挙げられる。なお、（メタ）アクリル酸エステル系単量体は、アクリル酸エステル系単量体と、メタクリル酸エステル系単量体とを示している。
【００３２】
芳香族ビニル系単量体としては、例えばスチレン、α−メチルスチレン、ビニルトルエン、α−クロロスチレン、ｏ−クロロスチレン、ｍ−クロロスチレン、ｐ−クロロスチレン、及びｐ−エチルスチレンが挙げられる。
【００３３】
（メタ）アクリル酸エステル系単量体としては、例えばメチルアクリレート、エチルアクリレート、プロピルアクリレート、ブチルアクリレート、ヘキシルアクリレート、２−エチルヘキシルアクリレート、シクロヘキシルアクリレート、β−ヒドロキシエチルアクリレート、β−アミノエチルアクリレート、Ｎ，Ｎ−ジメチルアミノエチルアクリレート、及びγ−ヒドロキシプロピルアクリレート、並びに、これらアクリル酸エステル系単量体に対応するメタクリル酸エステル単量体が挙げられる。
【００３４】
上記ビニル系単量体としては、重合体粒子を焼成する焼成工程において、ビニル系単量体を由来とする有機成分を除去しやすいという観点から、単官能のビニル系単量体好ましい。すなわち、多官能のビニル系単量体を用いた場合、重合度の高い重合体が形成されやすくなるため、有機成分の除去が困難となるおそれがある。
【００３５】
なお、多官能のビニル系単量体としては、例えば多価アルコールの（メタ）アクリレート類、及びジビニル系単量体が挙げられる。多価アルコールの（メタ）アクリレート類としては、例えばエチレングリコールジアクリレート、グリセリンジアクリレート、グリセリントリアクリレート、エチレングリコールジメタクリレート、グリセリンジメタクリレート、グリセリントリメタクリレート、トリメチロールプロパントリメタクリレート、及びポリエチレングリコールジメタクリレートが挙げられる。ジビニル系単量体としては、例えばジビニルベンゼン、ジビニルキシレン、及びジビニルナフタレンが挙げられる。
【００３６】
これらのビニル系単量体は、単独で用いてもよいし、二種以上を組み合わせて用いてもよい。なお、第２単量体には、上記ビニル系単量体以外の単量体が含まれていてもよい。ビニル系単量体以外の単量体としては、例えば上記オルガノアルコキシシランが挙げられる。第２単量体中における上記ビニル系単量体の含有量は、好ましくは５０モル％以上であり、より好ましくは６０モル％以上であり、さらに好ましくは７０モル％以上である。
【００３７】
第２単量体の添加量は、特に限定されない。ビニルアルコキシシラン以外のビニル系単量体の添加量としては、第１単量体として添加したオルガノアルコキシシラン１００質量部に対して、好ましくは０．１〜５０００質量部、より好ましくは１〜３０００質量部となる範囲である。
【００３８】
第２単量体は、乳化剤とともに水性分散媒に分散することで、乳化状態とされる。水性分散媒としては、水と水混和性有機溶剤との混合溶媒、又は水が挙げられる。水混和性有機溶剤としては、例えばメタノール、エタノール、プロパノール、ブタノール等の低級アルコール類、アセトン、ジメチルケトン、メチルエチルケトン等のケトン類、ジエチルエーテル、ジプロピルエーテル等のエーテル類等が挙げられる。これら水混和性有機溶剤は、単独で水と混合してもよいし、二種以上を組み合わせて水と混合してもよい。
【００３９】
乳化剤は、第２単量体を水中油滴型エマルションの油相とする乳化剤を、例えばＨＬＢ値（親水性親油性バランス値）を指標として適宜選択して用いることができる。乳化剤としては、例えば炭素数６〜３０のアルキル基を有するアルキル硫酸塩が好適に使用される。アルキル硫酸塩の塩としては、カリウム塩、ナトリウム塩、アンモニウム塩等が挙げられる。乳化剤の配合量は、第１単量体１００質量部に対して、好ましくは１００質量部以下、より好ましくは５０重量部以下である。乳化剤の配合量が単量体１００質量部に対して１００質量部を超える場合、第１単量体が第１粒子に吸収され難くなるおそれがある。
【００４０】
本実施形態では、第２単量体に含まれるビニル系単量体のラジカル重合を開始するラジカル重合開始剤とともに乳化状態とされる。ラジカル重合開始剤の種類は、特に限定されず、例えば２，２′−アゾビスイソブチロニトリル等のアゾ系重合開始剤、過酸化ベンゾイル等の過酸化物が挙げられる。このラジカル重合開始剤の添加量は、単量体１モルに対して、好ましくは０．００１〜２０モル、より好ましくは０．０１〜１０モルの範囲である。
【００４１】
第２単量体を乳化状態にするには、例えばホモジナイザー等の撹拌機を用いて第２単量体、水性分散媒、乳化剤、及びラジカル重合開始剤を混合することで得られる。こうして得られた水中油滴型エマルションと第１粒子とを混合することにより、乳化状態の第２単量体を第１粒子に接触させる。
【００４２】
このようにして第１粒子に第２単量体が吸収されることで第２粒子が形成される。すなわち、第１粒子がシード粒子となって第２粒子が成長する。得られた第２粒子の分散液では、粒子径測定において、第１粒子よりも粒子径の大きい第２粒子が確認されるようになる。
【００４３】
第２粒子形成工程において第２単量体を吸収させる時間は、２４時間未満であることが好ましい。吸収させる時間が２４時間を超える場合、生産性の低下を招き、かつ、第２粒子の安定性が低下する結果、凝集したり粒度分布が多分散になったりするおそれがある。
【００４４】
続いて、重合工程においては、第２粒子の分散液をラジカル重合開始剤の種類に応じて所定の温度まで加熱することでビニル系単量体のラジカル重合反応を開始させる。こうしたラジカル重合反応により、重合体粒子の分散液が得られる。
【００４５】
重合体粒子の平均粒子径は、例えば０．１〜２００μｍの範囲であって、同重合体粒子のＣＶ値は、好ましくは１５％以下の範囲である。ＣＶ値（粒度分布の変動係数）は、下式により求められる。
【００４６】
ＣＶ値（％）＝｛［粒子径の標準偏差（μｍ）］／［平均粒子径（μｍ）］｝×１００
被覆工程では、重合体粒子にポリオルガノシロキサン被膜を形成する。ポリオルガノシロキサン被膜は、その原料としてのオルガノアルコキシシランを塩基性触媒の存在下で加水分解及び縮合により形成することができる。オルガノアルコキシシランとしては、上記一般式（１）及び一般式（２）から選ばれる少なくとも一種が挙げられる。塩基性触媒としては、アンモニア及びアミンの少なくとも一方が挙げられる。アミンとしては、例えばモノメチルアミン、ジメチルアミン、モノエチルアミン、ジエチルアミン、エチレンジアミン等が挙げられる。こうした塩基性触媒は、単独で用いてもよいし、二種以上を組み合わせて用いてもよい。触媒の中でも、毒性が少なく、粒子から除去することが容易であり、かつ安価であるという観点から、アンモニアが好適である。
【００４７】
被覆工程では、重合体粒子、オルガノアルコキシシラン、及び塩基性触媒を水性分散媒中で混合する。被覆工程は、撹拌機を用いて撹拌しながら行うことが好ましい。被覆工程における反応条件は、オルガノアルコキシシランの反応条件に応じて適宜設定される。重合体粒子は、粉体として被覆工程に供されてもよいし、重合体粒子の分散液として被覆工程に供されてもよい。ここで、重合体粒子を上記の重合工程で得られた分散液として供することで、重合体粒子の分散性が維持されやすくなるため、得られる被覆重合体粒子の凝集が抑制されるようになる。
【００４８】
こうした被覆工程においては、ポリオルガノシロキサンの一部が、重合体粒子に付着せずに、ポリオルガノシロキサンの固体微粒子を生成することがある。こうした固体微粒子の生成量が増すと、被覆重合体粒子の歩留まりを低下させたり、被覆重合体粒子の分級操作を煩雑にしたりするおそれがある。この点、被覆工程は、重合体粒子の外面にポリオルガノシロキサンの液滴を付着させる第１段階と、ポリオルガノシロキサンの液滴を固化させる第２段階とを含むことが好ましい。第１段階では、オルガノアルコキシシランを塩基性触媒の存在下で加水分解及び縮合させることで、オルガノアルコキシシラン縮合物の液滴を生成させる。こうした液滴を重合体粒子に付着させることで、第１段階では、ポリオルガノシロキサンの固体微粒子の生成が抑制される。そして、第２段階において、オルガノアルコキシシラン縮合物の縮合を進行させる。これにより、重合体粒子の外面ではオルガノアルコキシシラン縮合物が固化され、ポリオルガノシロキサン被膜となる。
【００４９】
第１段階では、オルガノアルコキシシランの縮合反応の条件を緩和させることで、オルガノアルコキシシラン縮合物の液滴を形成する。こうした液滴は、塩基性触媒の添加量を所定量以下に設定することで容易に形成される。第１段階における塩基性触媒の添加量は、ポリオルガノシロキサンの固体微粒子の生成を抑制するという観点から、ポリオルガノシロキサン被膜の原料としてのオルガノアルコキシシランの１モルに対して０．０１５モル以下とされることが好ましい。すなわち、第１段階における塩基性触媒の添加量が前記オルガノアルコキシシランの１モルに対して０．０１５モルを超える場合には、オルガノアルコキシシランの縮合が短時間で進行しやすくなる結果、重合体粒子の外面に付着せずに、固体微粒子を生成するポリオルガノシロキサンの量が増すことになる。なお、第１段階における塩基性触媒の添加量の下限は、オルガノアルコキシシランの１モルに対して０．０００１モル以上とされることが好ましい。
【００５０】
第２段階における塩基性触媒の添加量は、特に限定されないが、ポリオルガノシロキサン被膜の原料としてのオルガノアルコキシシランの１モルに対して、好ましくは０．１〜１０．０モルである。第２段階における塩基性触媒の添加量が前記オルガノアルコキシシランの１モルに対して、０．１モル未満の場合、被膜の形成される時間が長くなる傾向にあるため、被覆工程の時間短縮が困難となるおそれがある。一方、第２段階における塩基性触媒の添加量が前記オルガノアルコキシシランの１モルに対して、１０．０モルを超える場合、特に製造上には問題はないが、過剰な添加は無駄が生じることになる。
【００５１】
得られた被覆重合体粒子は、必要に応じて洗浄される。洗浄工程においては、被覆重合体粒子と分散媒とを分離した後に、その被覆重合体粒子を水性分散媒等により洗浄する。洗浄された被覆重合体粒子は、乾燥されることで粉体とされる。
【００５２】
被覆重合体粒子の平均粒子径は、例えば０．１〜２００μｍの範囲であって、同被覆重合体粒子のＣＶ値は、好ましくは１５％以下の範囲である。ＣＶ値（粒度分布の変動係数）は、上述した式により求められる。
【００５３】
次に、被覆重合体粒子は、焼成工程に供される。焼成工程では、被覆重合体粒子を焼成炉内で焼成することで、被覆重合体粒子に含まれる有機成分を除去する。これにより、中空無機粒子が得られる。中空無機粒子の外殻は、被覆工程で形成したポリオルガノシロキサン被膜から形成される。中空無機粒子の中空部は、第２単量体に含まれていたビニル系単量体に基づく重合体が主として除去されることで形成される。さらに、中空粒子の内部には、第１単量体に由来する無機粒子が形成される。すなわち、第１単量体に含有するオルガノアルコキシシランを由来としてシリカ粒子が形成される。
【００５４】
焼成工程において、焼成炉内の雰囲気は、空気下であってもよいし、窒素、アルゴン等の不活性ガスにより酸素濃度を調整した雰囲気であってもよい。焼成の温度は、有機成分の分解温度に応じて、例えば２００℃〜１０００℃の範囲で設定される。焼成時間は、例えば３〜１００時間の範囲で設定される。
【００５５】
ここで、上記の被覆工程における条件等を変更することで、中空無機粒子の外殻の状態を変化させることができる。例えば、ポリオルガノシロキサン被膜の厚みを調整することで、外殻により中空部を閉塞させたり、外殻の外面に中空部と連通する開口を形成したりすることもできる。外殻に開口を有する中空無機粒子では、その開口が第１単量体に由来する無機粒子の粒径よりも小さいことで、同無機粒子が中空部において可動な状態で存在する場合であっても同無機粒子は中空部に保持される。また例えば、外殻に開口を有する中空無機粒子において、その開口が第１単量体に由来する無機粒子の粒径よりも大きい場合、同無機粒子が外殻と連結していることで、無機粒子は中空部に保持される。また、被覆工程において撹拌状態等を調整することで、中空部が偏倚した中空無機粒子を得ることもできる。
【００５６】
得られた中空無機粒子の平均粒子径は、例えば０．１〜２００μｍの範囲であって、同中空無機粒子のＣＶ値は、好ましくは１５％以下の範囲である。ＣＶ値（粒度分布の変動係数）は、上述した式により求められる。
【００５７】
このようにして得られた中空無機粒子の用途は、特に限定されない。中空無機粒子は、例えば、液晶表示装置のスペーサ、フィラー、セラミックス原料等として好適に用いられる。中空無機粒子は、樹脂材料に配合されることで、樹脂材料に光拡散性を付与することができるため、光拡散用のフィラーとして好適に用いることができる。中空無機粒子は、中空構造に基づいて、断熱性向上、軽量化、多孔質化、低誘電率化等の機能を発揮させる機能性フィラーとして用いることができる。
【００５８】
以上詳述した本実施形態によれば、次のような効果が発揮される。
（１）ポリオルガノシロキサン被膜を重合体粒子に形成することで、被覆重合体粒子を得る被覆工程と、被覆重合体粒子を焼成する焼成工程とを含むことで、中空部に無機粒子が存在する中空無機粒子を製造することができる。
【００５９】
（２）重合体粒子を重合工程で得られた分散液として被覆工程に供することで、重合体粒子の分散性が維持されやすくなるため、得られる被覆重合体粒子の凝集が抑制されるようになる。これにより、中空無機粒子の歩留まりを向上させることが容易となる。
【００６０】
（３）被覆工程においては、ポリオルガノシロキサンの一部が、重合体粒子に付着せずに、ポリオルガノシロキサンの固体微粒子を生成することがある。この点、第１段階において、オルガノアルコキシシラン縮合物の液滴を重合体粒子に付着させることで、ポリオルガノシロキサンの固体微粒子の生成が抑制される。この状態で第２段階を実施することで、上記固体微粒子の生成を抑制しながら、ポリオルガノシロキサン被膜を形成することができるようになる。
【００６１】
（４）重合体粒子の外面において、固化途中のポリオルガノシロキサンに、オルガノアルコキシシラン縮合物の液滴が付着すると、その液滴が突状をなして固化されることで、ポリオルガノシロキサン被膜の外面の平滑性が低下すると考えられる。この点、第１及び第２段階を含む被覆工程では、第１段階でオルガノアルコキシシラン縮合物の液滴を重合体粒子に付着させ、第２段階で、その液滴を固化させている。このため、重合体粒子の外面において液滴の固化がより均一に進行すると推測され、その結果、ポリオルガノシロキサン被膜外面の平滑性を高めることができるようになる。
【００６２】
（５）第１段階における塩基性触媒の添加量が、ポリオルガノシロキサン被膜の原料としてのオルガノアルコキシシランの１モルに対して０．０１５モル以下とされることで、ポリオルガノシロキサンの固体微粒子が生成されることを顕著に抑制することができるようになる。
【００６３】
（６）上記の中空無機粒子の製造方法によれば、外殻により中空部を閉塞させた中空無機粒子、及び外殻の外面に中空部と連通する開口を有する中空無機粒子を得ることができる。
【００６４】
なお、前記実施形態を次のように変更して構成してもよい。
・第１単量体又は第２単量体に、分散剤、着色剤等の添加剤を含有させてもよい。すなわち、第１重合体又は第２重合体に、分散剤、着色剤等の添加剤が含有されていてもよい。
【００６５】
・被覆工程を複数回繰り返すことで、多層構造のポリオルガノシロキサン被膜を形成してもよい。
・ポリオルガノシロキサン被膜には、着色剤等の添加剤が含有されていてもよい。被覆工程において、着色剤等の添加剤とともにポリオルガノシロキサン被膜を形成させることで、ポリオルガノシロキサン被膜を形成してもよい。
【００６６】
・被覆工程において、オルガノアルコキシシランを重合体粒子の分散液に例えば滴下することで、オルガノアルコキシシランの所定量を反応系に徐々に添加してもよい。
・焼成工程において、温度、時間等の条件を調整することで、例えば第２単量体に由来する有機成分を完全に除去せずに有機成分の一部を残留させた中空無機粒子を得ることもできる。
【００６７】
上記実施形態から把握できる技術的思想について以下に記載する。
（イ）外殻により、中空部が閉塞されているとともに、中空部に無機粒子が存在してなる中空無機粒子。
【００６８】
（ロ）前記無機粒子が前記外殻と連結している上記（イ）に記載の中空無機粒子。
（ハ）前記無機粒子が前記中空部で可動な状態で存在する上記（イ）に記載の中空無機粒子。
【００６９】
上記の中空無機粒子は、例えば、光拡散性の付与、断熱性向上、軽量化、多孔質化、低誘電率化等の機能を発揮させる機能性フィラーとして用いることができる。
【実施例】
【００７０】
次に、実施例を挙げて前記実施形態をさらに具体的に説明する。
（実施例１：外殻により閉塞されている中空無機粒子の製造）
＜第１粒子形成工程＞
１リットル容量のガラス製セパラブルフラスコにイオン交換水５００ｇを入れた後に、そのセパラブルフラスコを４０℃に調整した恒温槽内に設置した。次に、イオン交換水を撹拌羽根により撹拌しながら、オルガノアルコキシシラン（第１単量体）としてのビニルトリメトキシシラン２５ｇを加えて１時間撹拌した。続いて、１規定のアンモニア水５．０ｍｌを塩基性触媒として加えた後に、更に１５分間撹拌することにより、第１粒子分散液を得た。なお、第１粒子分散液は、混合均一系反応によって調製されている。
【００７１】
＜第２粒子形成工程＞
第２単量体を乳化状態とした乳化液（Ｏ／Ｗ型エマルション）を調製した。この乳化液は、２リットル容量のガラス製セパラブルフラスコにイオン交換水７５０ｇを入れた後、アクリル系単量体（第２単量体）としてのメタクリル酸メチル２５０ｇに、ラジカル重合開始剤としての２，２′−アゾビス（イソブチロニトリル）２．５ｇを溶解させた溶液と、乳化剤としての２０質量％ドデシル硫酸アンモニウム水溶液７．３ｇとを加え、ホモジナイザーにて３分間撹拌することにより調製した。次に、乳化液の入った上記セパラブルフラスコを、３０℃に調整した恒温槽内に設置した後、乳化液を撹拌羽根により撹拌しながら、同乳化液に上記第１粒子分散液の全量を加えた。これにより、第１粒子にはメタクリル酸メチルが吸収されることで、第１粒子の膨潤とともに第２粒子の形成が開始される。そして恒温槽を３０℃に保持した状態で１時間撹拌することにより、第２粒子分散液を得た。
【００７２】
＜重合工程＞
第２粒子分散液の撹拌を継続した状態で、恒温槽を７０℃に昇温することにより、第２粒子に含まれるメタクリル酸メチルのラジカル重合反応を開始した。恒温槽を７０℃に保持するとともに５時間撹拌を継続することにより、重合体粒子分散液を得た。次に、撹拌を停止するとともに恒温槽による加温を停止することで、ラジカル重合反応を停止した。得られた重合体粒子の平均粒子径をベックマンコールター社製のコールターカウンター、商品名“マルチサイザーIII”にて測定したところ、１．０９μｍであった。また、得られた重合体粒子のＣＶ値は、１０．１％であった。
【００７３】
＜被覆工程（第１段階）＞
２リットル容量のガラス製セパラブルフラスコにイオン交換水８００ｇを入れた後に、そのセパラブルフラスコを３０℃に調整した恒温槽内に設置した。次に、イオン交換水を撹拌羽根により撹拌しながら、メチルトリメトキシシラン１００ｇを加えて３時間撹拌した。続いて、上記重合体粒子分散液２００ｇを加えた後、５分間撹拌して重合体粒子を系中に均一に分散させた。続いて、１規定のアンモニア水１．０ｍｌを塩基性触媒として加えて９０分間撹拌することで、重合体粒子の外面に、オルガノアルコキシシラン縮合物の液滴を付着させた。
【００７４】
＜被覆工程（第２段階）＞
次に、２５質量％のアンモニア水１００ｇとイオン交換水４００ｇの混合溶液を加えて１２時間撹拌することで、オルガノアルコキシシラン縮合物の縮合を進行させた。これにより、オルガノアルコキシシラン縮合物の液滴を固化することで、被覆重合体粒子の分散液を得た。
【００７５】
＜洗浄工程＞
洗浄工程においては、得られたポリオルガノシロキサン被覆重合体粒子と分散媒とを遠心分離機によって分離した後、上澄みを捨て、さらにメタノールを加えることにより被覆重合体粒子を再分散させた。この操作を３回繰り返すことにより、被覆重合体粒子の洗浄を行い、最後にメタノールを除去した。次に、被覆重合体粒子をオーブンで１２０℃にて１時間乾燥処理を行うことにより、被覆重合体粒子を粉体として得た。被覆重合体粒子の平均粒子径は１．９２μｍであり、ＣＶ値は６．９％であった。
【００７６】
＜焼成工程＞
得られた被覆重合体粒子を箱形電気炉内に入れ、５００℃に昇温した後、３２時間保持した。この焼成工程により、被覆重合体粒子中の有機成分を除去した。その後、電気炉内の温度を室温まで降温して中空無機粒子を得た。中空無機粒子の平均粒子径は１．５９μｍであり、ＣＶ値は６．７％であった。
【００７７】
＜中空無機粒子の顕微鏡観察＞
中空無機粒子を光学顕微鏡及び電子顕微鏡（電解放出形走査電子顕微鏡）で観察した。図１は、光学顕微鏡写真を示し、図２及び図３は、電子顕微鏡写真を示している。図１の光学顕微鏡写真により、中空無機粒子中に屈折率の異なる部位が存在することが確認された。また、図２（ａ）及び図２（ｂ）の電子顕微鏡写真により、中空無機粒子の中空部は、外殻により完全に閉塞されていることが確認された。
【００７８】
＜中空無機粒子の断面観察＞
中空無機粒子を未硬化のエポキシ樹脂に分散させた後、硬化剤を加えて硬化させた。これをミクロトームにて切り出し、電子顕微鏡（電解放出形走査電子顕微鏡）で中空無機粒子の断面を観察した。図３（ａ）、図３（ｂ）、図４（ａ）及び図４（ｂ）は、中空無機粒子の断面の電子顕微鏡写真を示している。図３（ａ）、図３（ｂ）及び図４（ａ）から中空部に無機粒子が存在していることが確認された。また、図４（ｂ）から中空部が偏倚して形成されている中空無機粒子の存在が確認された。
【００７９】
（実施例２：平均粒子径の異なる中空無機粒子の製造）
実施例２では、実施例１として記載した第１粒子形成工程において、塩基性触媒として添加した１規定のアンモニア水を５．０ｍｌから３．０ｍｌに変更した以外は、実施例１と同様に中空無機粒子を得た。重合工程で得られた重合体粒子の平均粒子径は１．５２μｍであり、ＣＶ値は８．１％であった。また、被覆工程で得られた被覆重合体粒子の平均粒子径は２．６７μｍであり、ＣＶ値は３．９％であった。焼成工程で得られた中空無機粒子の平均粒子径は２．１４μｍであり、ＣＶ値は３．７％であった。
【００８０】
（実施例３：開口を有する中空無機粒子の製造）
＜第１粒子形成工程＞
１リットル容量のガラス製セパラブルフラスコにイオン交換水１００ｇを入れた後に、そのセパラブルフラスコを３０℃に調整した恒温槽内に設置した。次に、イオン交換水を撹拌羽根により撹拌しながら、オルガノアルコキシシラン（第１単量体）としてのビニルトリメトキシシラン２０ｇを加えて１時間撹拌した。続いて、１規定のアンモニア水０．３ｍｌを触媒として加えた後に、更に１５分間撹拌することにより、第１粒子分散液を得た。なお、第１粒子分散液は、混合均一系反応によって調製されている。
【００８１】
＜第２粒子形成工程＞
第２単量体を乳化状態とした乳化液（Ｏ／Ｗ型エマルション）を調製した。この乳化液は、２リットル容量のガラス製セパラブルフラスコにイオン交換水６００ｇを入れた後、アクリル系単量体（第２単量体）としてのメタクリル酸メチル１８０ｇに、ラジカル重合開始剤としての２，２′−アゾビス（イソブチロニトリル）２．０ｇを溶解させた溶液と、乳化剤としての２０質量％ドデシル硫酸アンモニウム水溶液１０．０ｇとを加え、ホモジナイザーにて３分間撹拌することにより調製した。次に、乳化液の入った上記セパラブルフラスコを、３０℃に調整した恒温槽内に設置した後、乳化液を撹拌羽根により撹拌しながら、同乳化液に上記第１粒子分散液１１５ｇを加えた。これにより、第１粒子にはメタクリル酸メチルが吸収されることで、第１粒子の膨潤とともに第２粒子の形成が開始される。そして恒温槽を３０℃に保持した状態で１時間撹拌することにより、第２粒子分散液を得た。
【００８２】
＜重合工程＞
実施例１の重合工程と同様の操作により、重合体粒子分散液を得た。得られた重合体粒子の平均粒子径は４．５９μｍであり、ＣＶ値は３．３％であった。
【００８３】
＜被覆工程（第１段階）＞
７リットル容量のガラス製セパラブルフラスコにイオン交換水４０００ｇを入れた後に、そのセパラブルフラスコを３０℃に調整した恒温槽内に設置した。次に、イオン交換水を撹拌羽根により撹拌しながら、メチルトリメトキシシラン５００ｇを加えて３時間撹拌した。続いて、上記重合体粒子分散液１０００ｇを加えた後、５分間撹拌して重合体粒子を系中に均一に分散させた。続いて、１規定のアンモニア水５．０ｍｌを塩基性触媒として加えて１２０分間撹拌することで、重合体粒子の外面に、オルガノアルコキシシラン縮合物の液滴を付着させた。
【００８４】
＜被覆工程（第２段階）＞
次に、２５質量％のアンモニア水２００ｇとイオン交換水８００ｇの混合溶液を加えて１２時間撹拌することで、オルガノアルコキシシラン縮合物の縮合を進行させた。これにより、オルガノアルコキシシラン縮合物の液滴を固化することで、被覆重合体粒子の分散液を得た。
【００８５】
＜洗浄工程＞
実施例１の洗浄工程と同様の操作により、被覆重合体粒子を粉体として得た。被覆重合体粒子の平均粒子径は６．０４μｍであり、ＣＶ値は３．５％であった。
【００８６】
＜焼成工程＞
実施例１の焼成工程と同様の操作により、中空無機粒子を得た。中空無機粒子の平均粒子径は４．８２μｍであり、ＣＶ値は２．６％であった。
【００８７】
＜中空無機粒子の顕微鏡観察＞
中空無機粒子を電子顕微鏡（電解放出形走査電子顕微鏡）で観察した。図５（ａ）及び図５（ｂ）は、中空無機粒子の電子顕微鏡写真を示している。図５（ａ）及び図５（ｂ）の電子顕微鏡写真から、外殻に開口を有する中空無機粒子の存在が確認された。
【００８８】
（実施例１ａ〜１ｄ）
実施例１ａ〜１ｄでは、被覆工程（第１段階）において、塩基性触媒の添加量を表１に示すように変更した以外は、上記実施例１と同様に中空無機粒子を製造した。
【００８９】
【表１】
0005399886.tif 000002
実施例１ａ及び実施例１ｂとして製造した中空無機粒子群に含まれる固体微粒子を電子顕微鏡（電解放出形走査電子顕微鏡）で観察し、実施例１として製造した中空無機粒子群に含まれる固体微粒子の量と目視で対比した。この結果、実施例１ａ及び実施例１ｂについては、実施例１と同程度の量であることが確認された。ここで、図６（ａ）及び図６（ｂ）は、実施例１ｃとして製造した中空無機粒子群の電子顕微鏡（電解放出形走査電子顕微鏡）写真を示している。これら電子顕微鏡写真から、実施例１ｃでは実施例１よりも固体微粒子の量が増加していることが確認された。実施例１ｄについても、中空無機粒子群に含まれる固体微粒子を電子顕微鏡（電解放出形走査電子顕微鏡）で観察した結果、実施例１ｃと同様に多量の固体微粒子が確認された。
【図１】
0005399886.tif 000003
【図２】
0005399886.tif 000004
【図３】
0005399886.tif 000005
【図４】
0005399886.tif 000006
【図５】
0005399886.tif 000007
【図６】
0005399886.tif 000008